(57)【要約】      （修正有）【課題】本発明は、輝度向上板として用いた場合に正面輝度の向上と斜め方向の色味変化を改善した反射偏光子を提供する。【解決手段】波長選択反射性を有するコレステリック液晶層を有し、下記式を満たす反射偏光子。Ｒ［−４５，２０］（λ１）／Ｒ［−４５，２０］（λ２）≧３、ここで、Ｒ［−４５，２０］（λ）は、反射偏光子への極角−４５°の入射光に対して、その入射光の方位角と１８０°ずれた方位角における極角２０°の受光角度で測定される、波長λにおける反射率を表し、λ１は、反射偏光子として使用する際の入射光側から光が入射するようにして測定される特性反射率の、波長３８０ｎｍ〜７８０ｎｍにおける反射率が最大となる波長を表し、λ２１＝３９０ｎｍ、λ２２＝７３０ｎｍとした時、Ｒ［−４５，２０］（λ２１）とＲ［−４５，２０］（λ２２）を比較して小さい値を示すλ２１とλ２２のいずれかをλ２とする。【選択図】なし【特許請求の範囲】
【請求項１】
波長選択反射性を有するコレステリック液晶層を有し、
下記式（１）を満たす反射偏光子。
Ｒ［−４５，２０］（λ１）／Ｒ［−４５，２０］（λ２）≧３      式（１）
ここで、Ｒ［−４５，２０］（λ）は、前記反射偏光子への極角−４５°の入射光に対して、その入射光の方位角と１８０°ずれた方位角における極角２０°の受光角度で測定される、波長λにおける反射率を表し、
λ１は、反射偏光子として使用する際の入射光側から光が入射するようにして測定される特性反射率の、波長３８０ｎｍ〜７８０ｎｍにおける反射率が最大となる波長を表し、
λ２１＝３９０ｎｍ、λ２２＝７３０ｎｍとした時、Ｒ［−４５，２０］（λ２１）とＲ［−４５，２０］（λ２２）を比較して小さい値を示すλ２１とλ２２のいずれかをλ２とする。
【請求項２】
下記式（２）を満たす請求項１に記載の反射偏光子。
Ｒ［−４５，２０］（λ１）／Ｒ［−４５，１５］（λ１）≦１．７      式（２）
ここで、Ｒ［−４５，１５］（λ）は、前記反射偏光子への極角−４５°の入射光に対して、その入射光の方位角と１８０°ずれた方位角における極角１５°の受光角度で測定される、波長λにおける反射率である。
【請求項３】
前記反射偏光子の面内において、下記式（３）を満たす領域Ａを有する請求項１または２に記載の反射偏光子。
Ｒｍａｘ［０，１５］（λ１）／Ｒｍｉｎ［０，１５］（λ１）≧１．３  式（３）
ここで、Ｒｍａｘ［０，１５］（λ）、Ｒｍｉｎ［０，１５］（λ）は、前記反射偏光子への極角０°の入射光に対して、波長λ、極角１５°、方位角０°〜３６０°の範囲の受光角度における反射率の最大値、最小値をそれぞれ表す。
【請求項４】
前記反射偏光子の波長３８０ｎｍ〜７８０ｎｍの範囲における正反射成分を除いた積分反射率の最大値が１０％以上である請求項１〜３のいずれか一項に記載の反射偏光子。
【請求項５】
前記コレステリック液晶層は、断面において走査型電子顕微鏡にて観測される明部と暗部との縞模様を有し、
前記縞模様が波打構造を有しており、
前記波打構造のピーク間距離の平均値が０．５〜５０μｍである請求項１に記載の反射偏光子。
ここで波打構造とは、縞模様の明部または暗部の連続線において前記前記コレステリック液晶層の平面に対する傾斜角度の絶対値が５°以上である領域Ｍが少なくとも一つ存在し、前記領域Ｍを挟み、最も近い位置にある、２点の傾斜角度０°の山又は谷が特定されるものを表す。
また、前記波打構造のピーク間距離とは、前記領域Ｍを挟み、最も近い位置にある、２点の傾斜角度０°の山又は谷について前記コレステリック液晶層の平面方向の距離を計測し、前記コレステリック液晶層の断面長軸方向の長さ１００μｍ、全膜厚において算術平均した値を表す。 
【請求項６】
前記コレステリック液晶層は、断面において走査型電子顕微鏡にて観測される明部と暗部との縞模様を有し、
下記式（４）および（５）をそれぞれ満たす請求項１又は５に記載の反射偏光子。
α／β≧１．２          式（４）
α≧２°            式（５）
ここで、α、βはそれぞれ、前記コレステリック液晶層の二つの表面からそれぞれ１μｍ以内の傾斜角度の各々の標準偏差のうち値が大きい方から２つを表す。
傾斜角度は、前記縞模様の明部または暗部の連続線上の微線分と、前記コレステリック液晶層の法線方向との成す角度を表す。
【請求項７】
前記反射偏光子の全ヘイズ値（Ｈｔ）に対する内部ヘイズ値（Ｈｉ）の割合が４０％以上である請求項１〜６のいずれか一項に記載の反射偏光子。
【請求項８】
波長選択反射の特性反射率の反射率が最大となる波長が３８０〜７８０ｎｍの範囲にあり、かつその特性反射率の反射率が最大となる波長が互いに異なる少なくとも３層のコレステリック液晶層を有する請求項1〜７のいずれか一項に記載の反射偏光子。
【請求項９】
波長選択反射の特性反射率の反射率が最大となる波長が７８０〜９８０ｎｍの範囲にある少なくとも１層のコレステリック液晶層を有する請求項８に記載の反射偏光子。
【請求項１０】
請求項１〜９のいずれか一項に記載の反射偏光子とλ／４位相差板を有する輝度向上板。
【発明の詳細な説明】
【技術分野】
【０００１】
本発明は、反射偏光子、およびそれを含む輝度向上板に関する。
【背景技術】
【０００２】
近年、コレステリック液晶相の円偏光選択反射性を利用した反射偏光子が知られており、例えば、特許文献１には、３層のコレステリック液晶層を積層した反射偏光子を用いた輝度向上板が開示されている。
【０００３】
また、特許文献２には、螺旋軸と層法線とが略平行であるコレステリック相の液晶層を形成した後、四角錐が形成された凹凸部材を前記四角錐が形成された面がコレステリック液晶層面に対向するように配置し、これを加圧圧着することでその層形状を変化させることにより、螺旋軸と層法線とが平行でない部分を含むコレステリック相液晶層からなる円偏光分離層が開示されており、この円偏光分離層を用いた輝度向上フィルムが記載されている。
【先行技術文献】
【特許文献】
【０００４】
【特許文献１】特開２０１５−１９４６７５号
【特許文献２】特開２００５−０３７６５７号
【発明の概要】
【発明が解決しようとする課題】
【０００５】
本発明は、輝度向上板として用いた場合に正面輝度の向上と斜め方向の色味変化を改善した反射偏光子を提案することである。
【課題を解決するための手段】
【０００６】
上記を鑑み、本発明では、拡散反射性を有するコレステリック液晶層を用いることで、正面輝度向上と、斜め方向の色味変化を改善した反射偏光子を提供するまでに至った。
すなわち、以下の構成により上記課題を達成することができることを見出した。
【０００７】
［１］  波長選択反射性を有するコレステリック液晶層を有し、
下記式（１）を満たす反射偏光子。
Ｒ［−４５，２０］（λ１）／Ｒ［−４５，２０］（λ２）≧３      式（１）
ここで、Ｒ［−４５，２０］（λ）は、反射偏光子への極角−４５°の入射光に対して、その入射光の方位角と１８０°ずれた方位角における極角２０°の受光角度で測定される、波長λにおける反射率を表し、λ１は、反射偏光子として使用する際の入射光側から光が入射するようにして測定される特性反射率の、波長３８０ｎｍ〜７８０ｎｍにおける反射率が最大となる波長を表し、λ２１＝３９０ｎｍ、λ２２＝７３０ｎｍとした時、Ｒ［−４５，２０］（λ２１）とＲ［−４５，２０］（λ２２）を比較して小さい値を示すλ２１とλ２２のいずれかをλ２とする。
［２］  下記式（２）を満たす［１］に記載の反射偏光子。
Ｒ［−４５，２０］（λ１）／Ｒ［−４５，１５］（λ１）≦１．７      式（２）
ここで、Ｒ［−４５，１５］（λ）は、反射偏光子への極角−４５°の入射光に対して、その入射光の方位角と１８０°ずれた方位角における極角１５°の受光角度で測定される、波長λにおける反射率である。
［３］  反射偏光子の面内において、下記式（３）を満たす領域Ａを有する［１］または［２］に記載の反射偏光子。
Ｒｍａｘ［０，１５］（λ１）／Ｒｍｉｎ［０，１５］（λ１）≧１．３  式（３）
ここで、Ｒｍａｘ［０，１５］（λ）、Ｒｍｉｎ［０，１５］（λ）は、反射偏光子への極角０°の入射光に対して、波長λ、極角１５°、方位角０°〜３６０°の範囲の受光角度における反射率の最大値、最小値をそれぞれ表す。
［４］  反射偏光子の波長３８０ｎｍ〜７８０ｎｍの範囲における正反射成分を除いた積分反射率の最大値が１０％以上である［１］〜［３］のいずれかに記載の反射偏光子。
［５］  コレステリック液晶層は、断面において走査型電子顕微鏡にて観測される明部と暗部との縞模様を有し、縞模様が波打構造を有しており、波打構造のピーク間距離の平均値が０．５〜５０μｍである［１］に記載の反射偏光子。ここで波打構造とは、縞模様の明部または暗部の連続線においてコレステリック液晶層の平面に対する傾斜角度の絶対値が５°以上である領域Ｍが少なくとも一つ存在し、領域Ｍを挟み、最も近い位置にある、２点の傾斜角度０°の山又は谷が特定されるものを表す。また、波打構造のピーク間距離とは、領域Ｍを挟み、最も近い位置にある、２点の傾斜角度０°の山又は谷についてコレステリック液晶層の平面方向の距離を計測し、コレステリック液晶層の断面長軸方向の長さ１００μｍ、全膜厚において算術平均した値を表す。
［６］  コレステリック液晶層は、断面において走査型電子顕微鏡にて観測される明部と暗部との縞模様を有し、
下記式（４）および（５）をそれぞれ満たす［１］又は［５］に記載の反射偏光子。
α／β≧１．２          式（４）
α≧２°            式（５）
ここで、α、βはそれぞれ、コレステリック液晶層の二つの表面からそれぞれ１μｍ以内の傾斜角度の各々の標準偏差のうち値が大きい方から２つを表す。傾斜角度は、縞模様の明部または暗部の連続線上の微線分と、コレステリック液晶層の法線方向との成す角度を表す。
［７］  反射偏光子の全ヘイズ値（Ｈｔ）に対する内部ヘイズ値（Ｈｉ）の割合が４０％以上である［１］〜［６］のいずれかに記載の反射偏光子。
［８］  波長選択反射の特性反射率の反射率が最大となる波長が３８０〜７８０ｎｍの範囲にあり、かつその特性反射率の反射率が最大となる波長が互いに異なる少なくとも３層のコレステリック液晶層を有する請求項1〜７のいずれか一項に記載の反射偏光子。
［９］  波長選択反射の特性反射率の反射率が最大となる波長が７８０〜９８０ｎｍの範囲にある少なくとも１層のコレステリック液晶層を有する［８］に記載の反射偏光子。
［１０］  ［１］〜［９］のいずれかに記載の反射偏光子とλ／４位相差板を有する輝度向上板。
【発明の効果】
【０００８】
本発明によれば、輝度向上板として用いた場合に正面輝度上昇と斜め方向の色味変化を改善した反射偏光子を提供することができる。
【図面の簡単な説明】
【０００９】
【図１】図１は、本発明に用いられるコレステリック液晶層の断面ＳＥＭ写真の一例である。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、平行、直交とは厳密な意味での平行、直交を意味するのではなく、平行または直交から±５°の範囲を意味する。
【００１１】
また、本明細書において、液晶性組成物、液晶性化合物とは、硬化等により、もはや液晶性を示さなくなったものも概念として含まれる。
【００１２】
＜反射偏光子＞
本発明において、反射偏光子は、特定波長の右円偏光、左円偏光の一方を反射し、他方を透過する光学素子である。また、吸収型の偏光子とは区別される。
反射偏光子はλ／４位相差板と組合せることで輝度向上板として機能し、光源側の反射部材（導光板）によって偏光解消した反射光を反射偏光子に戻して再利用することで輝度が向上する。
【００１３】
〔反射率〕
本発明の反射偏光子は下記式（１）を満たす。
Ｒ［−４５，２０］（λ１）／Ｒ［−４５，２０］（λ２）≧３      式（１）
ここで、Ｒ［−４５，２０］（λ）は、反射偏光子への極角−４５°の入射光に対して、その入射光の方位角と１８０°ずれた方位角における極角２０°の受光角度で測定される、波長λにおける反射率を表し、
λ１は、反射偏光子の反射偏光子として使用する際の入射光側から光が入射するようにして測定される特性反射率の、波長３８０ｎｍ〜７８０ｎｍにおける反射率が最大となる波長を表し、
λ２１＝３９０ｎｍ、λ２２＝７３０ｎｍとした時、Ｒ［−４５，２０］（λ２１）とＲ［−４５，２０］（λ２２）を比較して小さい値を示すλ２１とλ２２のいずれかをλ２とする。
【００１４】
本発明の反射偏光子は下記式（１−１）を満たすことがより好ましく、下記式（１−２）を満たすことが更に好ましい。
Ｒ［−４５，２０］（λ１）／Ｒ［−４５，２０］（λ２）≧１０  式（１−１）
Ｒ［−４５，２０］（λ１）／Ｒ［−４５，２０］（λ２）≧２０  式（１−２）
【００１５】
また、Ｒ［−４５，２０］（λ１）／Ｒ［−４５，２０］（λ２）について、特に上限はないが、下記式（１−３）を満たすことが好ましい。
Ｒ［−４５，２０］（λ１）／Ｒ［−４５，２０］（λ２）≦５００  式（１−３）
【００１６】
また、本発明の反射偏光子は下記式（２）を満たすことが好ましい。
Ｒ［−４５，１５］（λ１）／Ｒ［−４５，１５］（λ２）≦１．７      式（２）
ここで、Ｒ［−４５，１５］（λ）は、反射偏光子への極角−４５°の入射光に対して、その入射光の方位角と１８０°ずれた方位角における極角１５°の受光角度で測定される、波長λにおける反射率である。
【００１７】
本発明の反射偏光子は下記式（２−１）を満たすことがより好ましい。
Ｒ［−４５，１５］（λ１）／Ｒ［−４５，１５］（λ２）≦１．５    式（２−１）
【００１８】
また、本発明の反射偏光子は、反射偏光子の面内において、下記式（３）を満たす領域Ａを有することが好ましい。
Ｒｍａｘ［０，１５］（λ１）／Ｒｍｉｎ［０，１５］（λ１）≧１．３    式（３）
ここで、Ｒｍａｘ［０，１５］（λ）、Ｒｍａｘ［０，１５］（λ）は、反射偏光子への極角０°の入射光に対して、波長λ、極角１５°、方位角０°〜３６０°の範囲の受光角度における反射率の最大値、最小値をそれぞれ表す。
【００１９】
本発明の反射偏光子は、下記式（３−１）を満たす領域Ａ１を有することが更に好ましい。
Ｒｍａｘ［０，１５］（λ１）／Ｒｍｉｎ［０，１５］（λ１）＞３    式（３−１）
【００２０】
《反射率の測定方法》
本発明において、反射率とは反射偏光子として使用する際の入射光側から光が入射するように、入射角度（極角、方位角）、受光角度（極角、方位角）、測定波長領域を適宜設定し、三次元変角分光測色システム（（株）村上色彩技術研究所製、ＧＣＭＳ−３Ｂ）を用いて測定した値である。
【００２１】
《特性反射率の測定方法》
本発明において、特性反射率とは、反射偏光子として使用する際の入射光側から反射偏光子に光が入射するように、分光光度計（日本分光（株）製、Ｖ−５５０）に大型積分球装置（日本分光（株）製、ＩＬＶ−４７１）を取り付けたものを用いて、光トラップを用いず、正反射光を含むように測定した値である。
【００２２】
〔正反射成分を除いた積分反射率〕
本発明の反射偏光子は、波長３８０ｎｍ〜７８０ｎｍの範囲における、正反射成分を除いた積分反射率の最大値が１０％以上であることが好ましい。３０％以上であることがより好ましく、４０％以上であることが更に好ましい。
【００２３】
《正反射成分を除いた積分反射率の測定方法》
本発明において、正反射成分を除いた積分反射率とは、反射偏光子として使用する際の入射光側から反射偏光子に光が入射するように、分光光度計（日本分光（株）製、Ｖ−５５０）に大型積分球装置（日本分光（株）製、ＩＬＶ−４７１）を取り付けたものを用いて、光トラップによって正反射光を含まないように測定した値である。
【００２４】
〔ヘイズ値〕
本発明の反射偏光子は、全ヘイズ値（Ｈｔ）に対する内部ヘイズ値（Ｈｉ）の割合が４０％以上であることが好ましく、７０％以上であることがより好ましい。
【００２５】
《ヘイズ値の測定方法》
本発明において、全ヘイズ値（Ｈｔ）、内部ヘイズ値（Ｈｉ）はそれぞれ、ＪＩＳ  Ｋ−７１３６（２０００）に基づき、下記の条件で測定された値である。
［装置名］装置名：ヘイズメーターＮＤＨ２０００（日本電色工業社（株）製）
［試料サイズ］５０ｍｍ×５０ｍｍ
［測定環境］２５℃相対湿度５５％
【００２６】
〔下塗り層〕
本発明に用いられる下塗り層としては、ペンタエリスリトールトリアクリレート、ペンタエリスリトールテトラアクリレートなどの、多官能（メタ）アクリルモノマーを硬化した樹脂、ポリビニルアルコール樹脂、（メタ）アクリルポリマー樹脂、ポリオレフィン樹脂、シクロオレフィンポリマー樹脂、ポリカーボネート樹脂、ポリウレタン樹脂、ポリスチレン樹脂、ポリイミド樹脂、エポキシ樹脂、ポリエステル樹脂、ポリエーテル樹脂等を含んでいる下塗り層が挙げられるが、特にこれに限定されない。また、下塗り層を複数積層させてもよい。
【００２７】
〔コレステリック液晶層〕
本発明に用いられるコレステリック液晶層は波長選択反射性を有する。コレステリック液晶層が波長選択反射性を示す光は特に限定されず、例えば、赤外光、可視光、紫外光などいずれであってもよい。
【００２８】
本発明に用いられるコレステリック液晶層は、液晶性化合物をコレステリック配向状態で固定したものが好ましい。コレステリック配向状態は、右円偏光を反射する配向状態でも、左円偏光を反射する配向状態でも、その両方を含んでいてもよい。本発明に用いられる液晶性化合物は特に限定はなく、各種公知のものを使用することができる。
【００２９】
また、本発明に用いられるコレステリック液晶層は、図２に示すように、断面を走査型電子顕微鏡を用いて観察した際、明部と暗部との縞模様を有することが好ましい。
縞模様は波打構造を有していることが好ましく、波打構造のピーク間距離の平均値が０．５〜５０μｍであることが好ましい。１．５〜１０μｍであることがより好ましく、２．５〜５．０μｍであることが更に好ましい。
【００３０】
本発明において、波打構造とは、縞模様の明部または暗部の連続線においてコレステリック液晶層の平面に対する傾斜角度の絶対値が５°以上である領域Ｍが少なくとも一つ存在し、領域Ｍを挟み、最も近い位置にある、２点の傾斜角度０°の山又は谷が特定されるものを意味する。
【００３１】
傾斜角度０°の山又は谷とは、凸状、凹状を含むが、傾斜角度０°であれば階段状、棚状の点も含む。波打構造は、縞模様の明部または暗部の連続線において傾斜角度の絶対値が５°以上である領域Ｍとそれを挟む山又は谷が複数繰り返すことが好ましい。
【００３２】
また、波打構造のピーク間距離とは、領域Ｍを挟み、最も近い位置にある、２点の傾斜角度０°の山又は谷についてコレステリック液晶層の平面方向の距離を計測し、コレステリック液晶層の断面長軸方向の長さ１００μｍ、全膜厚において算術平均した値である。
【００３３】
ここで、各連続線が膜の両界面いずれかに接触し、途切れている場合は、その途切れた箇所の両端は山又は谷とはみなさない。また、各連続線が図１で示すような折れ曲がり構造を有している場合、そこで連続線は途切れているものとみなし、その両端は山又は谷とみなさない。
【００３４】
また、本発明に用いられるコレステリック液晶層は、縞模様の明部または暗部の連続線上の微線分と、コレステリック液晶層の法線方向との成す角度を傾斜角度とした場合、コレステリック液晶層の二つの表面からそれぞれ１μｍ以内の傾斜角度の各々の標準偏差をうち値が大きい方からα、βとしたとき、下記式（４）および下記式（５）を満たすことが好ましい。
α／β≧１．２          式（４）
α≧２°                式（５）
【００３５】
本発明に用いられるコレステリック液晶層は下記式（４−１）を満たすことがより好ましく、下記式（４−２）を満たすことが更にこのましい。
また、下記式（５−１）を満たすことがより好ましい。
α／β≧１．９          式（４−１）
α／β≧２．２          式（４−２）
α≧１０°              式（５−１）
【００３６】
｛表面粗さ｝
本発明に用いられる反射偏光子の表面粗さは、１００ｎｍ未満であることが好ましく、反射偏光子の表面に凹凸形状を付与する必要がない。
【００３７】
《表面粗さの測定方法》
本発明において、表面粗さは、非接触三次元表面形状測定器(（株）菱化システム製  
ＶｅｒｔＳｃａｎ)を用いて測定した表面粗さ（Ｒａ）である。
【００３８】
〔コレステリック液晶層の作成方法〕
本発明に用いられるコレステリック液晶層は、例えば、支持体上にアクリルモノマーを硬化した樹脂等からなる下塗り層を形成し、その上に液晶性組成物を塗布し、コレステリック配向状態で固定することによって得ることが出来る。
【００３９】
支持体及び下塗り層には、配向規制力を付与しないか、弱い配向規制力を付与することが好ましい。例えば、ラビング処理を実施しない、もしくは弱いラビング処理を行なう程度とすることが好ましい。適切な配向規制力を付与することで、上述した好ましい波打構造を得ることができる。
【００４０】
また、支持体又は下塗り層は、平滑であることが好ましいが、上述した波打構造を得るために、支持体又は下塗り層が予め凹凸構造を有するものであってもよく、その凹凸構造は規則性があってもよく、不規則性（ランダム）であってもよい。
【００４１】
また、上述した式（３）を満たすコレステリック液晶層を作成するために、コレステリック液晶層中のコレステリック配向のらせん軸を傾斜させてもよい。らせん軸の傾斜角の絶対値の平均値は４°〜１５°であることが好ましい。らせん軸を傾斜させたコレステリック液晶層は、例えばスピンコート塗布を用いることで作成することができる。
【００４２】
また、液晶性組成物を塗布、乾燥した後に温度を調整してコレステリック配向状態とするが、その際の降温速度は、毎秒０．４℃〜６０℃が好ましく、毎秒２℃〜１２℃が特に好ましい。
【００４３】
｛界面活性剤｝
本発明に用いられるコレステリック液晶層は、界面活性剤を有していてもよい。界面活性剤を用いることで、効果的に上述した式（４）および式（５）を満たすコレステリック液晶層とすることが出来る。
【００４４】
また、上述した好ましい波打構造を得るために、コレステリック液晶層の空気界面近傍にある液晶性化合物をコレステリック液晶層表面と平行に配向させる性質の界面活性剤を用いることがより好ましい。界面活性剤は、フッ素系、シリコーン系のいずれの界面活性剤でもよいが、フッ素系の界面活性剤が好ましい。
【００４５】
また、界面活性剤は、コレステリック液晶層の空気界面近傍にある液晶性化合物をコレステリック液晶層表面と平行に配向させるために、分子中にメソゲン部を有するものが好ましく、界面活性剤分子の片方の末端、好ましくは両方の末端に界面活性機能がある基を有することが好ましい。
【００４６】
本発明に用いられるコレステリック液晶層は、空気界面側の表面に界面活性剤を多く含むことが好ましい。界面活性の表面偏在性は、例えばコレステリック液晶層の両表面についてフッ素原子の存在率を測定することによって確認することができる。
【００４７】
〔キラル剤〕
本発明に用いられるコレステリック液晶層はキラル剤を含んでいてもよい。キラル剤としては各種公知のものを使用することができる。
【００４８】
＜画像表示装置＞
本発明の反射偏光子、及び輝度向上板が好ましく用いられる画像表示装置としては、バックライトユニットを有し、バックライトユニットが可視域の光源を備え、バックライトユニットが光源の後部に、光源から発光されて光学シート部材で反射された光の偏光状態の変換および反射をする反射部材を備えることが好ましい。
【００４９】
前述の画像表示装置としては、液晶ディスプレイ（ＬＣＤ）、プラズマディスプレイ（ＰＤＰ）、エレクトロルミネッセンスディスプレイ（ＯＥＬＤ又はＩＥＬＤ）、フィールドエミッションディスプレイ（ＦＥＤ）、タッチパネル、電子ペーパー等を挙げられ、とりわけ、本発明は液晶ディスプレイ（ＬＣＤ）に好ましく用いられる。
液晶ディスプレイ（ＬＣＤ）としては、透過モードの液晶セルを有し、その両側に直交した一対の偏光板を有することが好ましい。液晶セルの構成については特に制限はなく、一般的な構成の液晶セルを採用することができる。液晶セルは、例えば、対向配置された一対の基板と、この一対の基板間に挟持された液晶層とを含み、必要に応じて、カラーフィルター層などを含んでいてもよい。液晶セルの駆動モードについても特に制限はなく、ツイステットネマチック（ＴＮ）、スーパーツイステットネマチック（ＳＴＮ）、バーティカルアライメント（ＶＡ）、インプレインスイッチング（ＩＰＳ）、オプティカリーコンペンセイテットベンドセル（ＯＣＢ）等の種々のモードを利用することができる。
【００５０】
＜バックライトユニット＞
本発明の反射偏光子、及び輝度向上板を組み合せて用いることが好ましいバックライトユニットの構成としては、導光板や反射板などを構成部材とするエッジライト方式であっても、直下型方式であっても構わないが、バックライトユニットが光源の後部に、光源から発光されて光学シート部材で反射された光の偏光状態の変換および反射をする反射部材を備えることが好ましい。このような反射部材としては特に制限は無く、公知のものを用いることができ、特許３４１６３０２号、特許３３６３５６５号、特許４０９１９７８号、特許３４４８６２６号などに記載されており、これらの公報の内容は本発明に組み込まれる。
【実施例】
【００５１】
以下、実施例に基づいて本発明を具体的に説明する。以下の実施例に示す材料、試薬、物質量とその割合、操作等は本発明の趣旨から逸脱しない限り適宜変更することができる。従って、本発明は以下の実施例に限定され制限されるものではない。
【００５２】
［反射偏光子１の作製］
＜透明支持体１の作製＞
下記の組成物をミキシングタンクに投入し、加熱しながら攪拌して、各成分を溶解し、セルロースアセテート溶液を調製した。
【００５３】
（セルロースアセテート溶液組成）
酢化度６０．７〜６１．１％のセルロースアセテート          １００質量部
トリフェニルホスフェート（可塑剤）                        ７．８質量部
ビフェニルジフェニルホスフェート（可塑剤）                ３．９質量部
メチレンクロライド（第１溶媒）                            ３３６質量部
メタノール（第２溶媒）                                      ２９質量部
１−ブタノール（第３溶媒）                                  １１質量部
【００５４】
別のミキシングタンクに、下記のレターデーション上昇剤（Ａ）１６質量部、メチレンクロライド９２質量部およびメタノール８質量部を投入し、加熱しながら攪拌して、レターデーション上昇剤溶液を調製した。セルロースアセテート溶液４７４質量部にレターデーション上昇剤溶液２５質量部を混合し、充分に攪拌してドープを調製した。レターデーション上昇剤の添加量は、セルロースアセテート１００質量部に対して、６．０質量部であった。
【００５５】
レターデーション上昇剤Ａ
【化１】
2018087876.tif 000002
【００５６】
得られたドープを、バンド延伸機を用いて流延した。バンド上での膜面温度が４０℃となってから、７０℃の温風で１分乾燥し、バンドからフィルムを１４０℃の乾燥風で１０分乾燥し、残留溶剤量が０．３質量％のトリアセチルセルロースフィルムを作製した。
このフィルムを、透明支持体０１とする。
【００５７】
＜下塗り層付き透明支持体０１の作製＞
透明支持体０１の表面に、下記の組成の下塗り層塗布液０１を＃３．６のワイヤーバーコーターで塗布した。その後、４５℃で６０秒乾燥し、２５℃にて窒素パージ下酸素濃度約０．１％で紫外線照射装置により、５００ｍＪ／ｃｍ2の紫外線を照射して、下塗り層付き透明支持体０１を作製した。
【００５８】
（下塗り層塗布液０１）
ＫＡＹＡＲＡＤ  ＰＥＴ３０（日本化薬（株）製）      １００質量部
ＩＲＧＡＣＵＲＥ ９０７ (チバガイギー社製)          ３．０質量部
カヤキュアーＤＥＴＸ（日本化薬（株）製）            １．０質量部
メチルイソブチルケトン                              １２０質量部
【００５９】
＜コレステリック液晶層Ｒｍ１、Ｇｍ１、Ｂｍ１の組成物の調製＞
＜コレステリック液晶層用塗布液Ｒｍ１の調製＞
下記に示す組成物を、２５℃に保温された容器中にて、攪拌、溶解させ、コレステリック液晶層用塗布液Ｒｍ１を調製した。
【００６０】
（コレステリック液晶層用塗布液Ｒｍ１）
メチルエチルケトン                                    ２５０．０質量部
下記の棒状液晶性化合物の混合物                    １００．０質量部
ＩＲＧＡＣＵＲＥ ９０７ (チバガイギー社製)            ３．０質量部
カヤキュアーＤＥＴＸ（日本化薬（株）製）              １．０質量部
下記構造のキラル剤Ａ                                ４．４４質量部
下記構造の界面活性剤  Ｆ１                          ０．０８質量部
【００６１】
棒状液晶性化合物
【化２】
2018087876.tif 000003
数値は質量％である。また、Ｒは酸素原子で結合する基である。   
【００６２】
キラル剤Ａ
【化３】
2018087876.tif 000004
【００６３】
界面活性剤Ｆ１
【化４】
2018087876.tif 000005
【００６４】
コレステリック液晶層用塗布液Ｒｍ１は、中心波長６５０ｎｍの右円偏光を反射するコレステリック液晶層を形成するための組成物である。
【００６５】
＜コレステリック液晶層用塗布液Ｇｍ１の調製＞
キラル剤Ａの添加量を５．３３質量部とする以外はコレステリック液晶層用塗布液Ｒｍ１と同様にして、コレステリック液晶層用塗布液Ｒｍ１を調製した。コレステリック液晶層用塗布液Ｇｍ１は、中心波長５５０ｎｍの右円偏光を反射する反射層を形成するための組成物である。
【００６６】
＜コレステリック液晶層用塗布液Ｂｍ１の調製＞
キラル剤Ａの添加量を６．６６質量部とする以外はコレステリック液晶層用塗布液Ｒｍ１と同様にして、コレステリック液晶層用塗布液Ｂｍ１を調製した。コレステリック液晶層用塗布Ｂｍ１は、中心波長４５０ｎｍの右円偏光を反射する反射層を形成するための組成物である。
【００６７】
下塗り層付き透明支持体０１の表面に、上記で調整したコレステリック液晶層用塗布液Ｒｍ１を＃１０．０のワイヤーバーコーターで塗布した。その後、９５℃で６０秒乾燥した後、２５℃に至るまで、−７℃／ｓで降温し、２５℃、窒素パージ下酸素濃度約０．１％で紫外線照射装置により、５０ｍＪ／ｃｍ2の紫外線を照射して、下塗り層付き透明支持体０１の表面にコレステリック液晶反射層Ｒｍ１を得た。
【００６８】
さらに、コレステリック液晶反射層Ｒｍ１の上に、コレステリック液晶層用塗布液Ｇｍ１を＃１０．０のワイヤーバーコーターで塗布した。その後、９５℃で６０秒乾燥した後、２５℃に至るまで、−７℃／ｓで降温し、２５℃、窒素パージ下酸素濃度約０．１％で紫外線照射装置により、５０ｍＪ／ｃｍ2の紫外線を照射して、コレステリック液晶反射層Ｒｍ１、Ｇｍ１の積層体を得た。
【００６９】
最後に、上記同様に、コレステリック液晶層Ｒｍ１、Ｇｍ１の上に、コレステリック液晶層用塗布液Ｂｍ１を＃１０．０のワイヤーバーコーターで塗布した。その後、９５℃で６０秒乾燥した後、２５℃に至るまで、−７℃／ｓで降温し、２５℃、窒素パージ下酸素濃度約０．１％で紫外線照射装置により、５００ｍＪ／ｃｍ2の紫外線を照射して、コレステリック液晶層Ｒｍ１、Ｇｍ１、Ｂｍ１を積層した反射偏光子１を得た。
【００７０】
［反射偏光子２の作製］
＜下塗り層付き透明支持体０２の作製＞
作製した透明支持体０１の表面に、下記の組成の下塗り層塗布液２を＃１６のワイヤーバーコーターで塗布した。その後、６０℃で６０秒、さらに９０℃で１５０秒乾燥した。下塗り層付き透明支持体０２を作製した。
【００７１】
（下塗り層塗布液２）
下記の変性ポリビニルアルコール                        １０質量部
水                                                  ３７０質量部
メタノール                                          １２０質量部
グルタルアルデヒド（架橋剤）                        ０．５質量部
【００７２】
【化５】
2018087876.tif 000006
【００７３】
下塗り層付き透明支持体０２を、ラビングロールで搬送方向に平行な方向にクリアランス１．６ｍｍ、１０００回転／分で回転させてラビング処理を行い、上記で調整したコレステリック液晶層用塗布液Ｒｍ１を＃１０．０のワイヤーバーコーターで塗布した。その後、９５℃で６０秒乾燥した後、２５℃に至るまで、−７℃／ｓで降温し、２５℃、窒素パージ下酸素濃度約０．１％で紫外線照射装置により、５０ｍＪ／ｃｍ2の紫外線を照射して、下塗り層付き透明支持体０２の表面にコレステリック液晶反射層Ｒｍ２を得た。
【００７４】
さらに、コレステリック液晶反射層Ｒｍ２の上に、コレステリック液晶層用塗布液Ｇｍ１を＃１０．０のワイヤーバーコーターで塗布した。その後、９５℃で６０秒乾燥した後、２５℃に至るまで、−７℃／ｓで降温し、２５℃、窒素パージ下酸素濃度約０．１％で紫外線照射装置により、５０ｍＪ／ｃｍ2の紫外線を照射して、コレステリック液晶反射層Ｒｍ２、Ｇｍ２の積層体を得た。
【００７５】
最後に、上記同様に、コレステリック液晶層Ｒｍ２、Ｇｍ２の積層体の上に、コレステリック液晶層用塗布液Ｂｍ１を＃１０．０のワイヤーバーコーターで塗布した。その後、９５℃で６０秒乾燥した後、２５℃に至るまで、−７℃／ｓで降温し、２５℃、窒素パージ下酸素濃度約０．１％で紫外線照射装置により、５００ｍＪ／ｃｍ2の紫外線を照射して、コレステリック液晶層Ｒｍ２、Ｇｍ２、Ｂｍ２を積層した反射偏光子２を得た。
【００７６】
［保護フィルム０１の作製］
特開２０１２−１８３９６の実施例（［０２６７］〜［０２７０］）を参考に、セルロースアセテートフィルムを作製した。これを保護フィルム０１とする。
【００７７】
［λ／４位相差板の作製］
特開２０１２−１８３９６の実施例（［０２７２］〜［０２８２］）を参考に、支持体として保護フィルム０１を用いて、その上に配向膜と光学異方性層を形成し、λ／４位相差板を作製した。Ｒｅ（５５０）とＲｔｈ（５５０）はそれぞれ１３０ｎｍ、−５ｎｍであった。
【００７８】
［偏光子（吸収型）の作製］
特開２０１２−１８３９６の実施例（［０２９１］）を参考に、ポリビニルアルコールフィルムとヨウ素より偏光子を作製した。
【００７９】
［拡散性粘着剤の作製］
特許文献２（特開２００８−３１０２６７号）の実施例を参考に、ヘイズが２０％の拡散性粘着剤を作製した。
【００８０】
［拡散性のない粘着剤］
拡散性のない粘着剤として、ＳＫダイン（総研化学製）を使用した。
【００８１】
＜偏光板の作製＞
次に、上記偏光子（吸収型）の両面に上記保護フィルム０１をそれぞれ貼合して偏光板を製造した。貼合の際の接着剤としては市販のＰＶＡ（ポリビニルアルコール）糊を用いた。
【００８２】
［実施例１］
上記偏光板の片面と上記λ／４位相差板の支持体面を上記ＳＫダインで貼合し、続けてλ／４位相差板と光学異方性層側面と反射偏光子１の支持体面をＳＫダインで貼合し、偏光板付き輝度向上板１を作製した。
【００８３】
［比較例１］
上記偏光板の片面と上記λ／４位相差板の支持体面を上記ＳＫダインで貼合し、続けてλ／４位相差板の光学異方性層側面と反射偏光子２の支持体面をＳＫダインで貼合し、偏光板付き輝度向上板２を作製した。
【００８４】
［比較例２］
上記偏光板の片面と上記λ／４位相差板の支持体面を上記拡散性粘着剤で貼合し、続けてλ／４位相差板の光学異方性層側面と反射偏光子２の支持体面をＳＫダインで貼合し、偏光板付き輝度向上板３を作製した。
【００８５】
［実装］
ｉＰａｄ Ａｉｒ(アップル社製)を分解し、バックライト側の偏光板を剥がして、上記輝度向上板１〜３の偏光板保護フィルム面とｉＰａｄ Ａｉｒのセル面を上記ＳＫダインで貼合した。
【００８６】
ｉＰａｄ Ａｉｒを白表示にし、正面輝度と斜め色味をＥｚｃｏｎｔｒａｓｔ(ＥＬＤＩＭ社製)を用いて測定した。ここで斜め色味には、極角６０度における、方位角０〜３４５度の１５度おきのデータのうち、ｕ’ｖ’空間でΔｕ’ｖ’式（６）が最大となるデータを用いた。
Δｕ’ｖ’＝√（ｕｉ ― ｕｊ）２  ＋  （ｖｉ ― ｖｊ）２   ・・・式（６）
ここで、ｉとｊは、それぞれ、極角６０度における1つの方位角データを表す。
【００８７】
また、ｉＰａｄＡｉｒのバックライト部材として使用されている拡散シートのうち、視認側の拡散シートを取り除いた以外は同様に、ｉＰａｄＡｉｒを白表示にして、正面輝度と斜め色味を測定し、虹ムラを目視評価した。ここで、虹ムラは３段階で評価した。
３：視認されない）
２：視認される
１：極めて視認される
【００８８】
【表１】
2018087876.tif 000007
【図１】
2018087876.tif 000008